(57)【要約】【課題】塗布後の視認性及び消色性に優れ、しかも、貯蔵安定性に優れるプライマー組成物を提供すること。【解決手段】本発明のプライマー組成物は、バインダー樹脂、イソシアネート化合物、及び溶剤を含有する組成物１００質量部に対して、０．０８質量部以上１．７質量部以下の下記一般式（１）で表される着色成分を含有することを特徴とする。  【化１】2015209543.tif 000013（式（１）中、Ｒ１及びＲ２は、水素原子又は炭素数１以上３以下のアルキル基を表す。）【選択図】なし【特許請求の範囲】
【請求項１】
バインダー樹脂、
イソシアネート化合物、及び
溶剤を含む主剤１００質量部に対して、
０．０８質量部以上１．７質量部以下の下記一般式（１）で表される着色成分を含有することを特徴とする、プライマー組成物。
【化１】
2015209543.tif 000011
（式（１）中、Ｒ１及びＲ２は、水素原子又は炭素数１以上３以下のアルキル基を表す。）
【請求項２】
さらに、シラン化合物を含む、請求項１に記載のプライマー組成物。
【請求項３】
前記バインダー樹脂が、ポリウレタン系樹脂、及びポリアクリル系樹脂からなる群から選択された少なくとも１種を含む、請求項１又は請求項２に記載のプライマー組成物。
【請求項４】
前記イソシアネート化合物が、トリス（フェニルイソシアネート）チオホスフェートである、請求項１から請求項３のいずれか１項に記載のプライマー組成物。
【請求項５】
前記イソシアネート化合物が、トリメチロールプロパンとヘキサメチレンジイソシアネートとを反応させた化合物（ａ）と、少なくとも１つのフェニル基及びアミノシラン化合物（ｂ）と、を反応させたものである、請求項１から請求項３のいずれか１項に記載のプライマー組成物。
【請求項６】
前記シラン化合物が、下記一般式（２）で表される化合物（Ａ）、下記一般式（３）で表される化合物（Ｂ）、及び下記一般式（４）で表される化合物（Ｃ）の反応物からなる群から選択された少なくとも一種を含む、請求項２から請求項５のいずれか１項に記載のプライマー組成物。
【化２】
2015209543.tif 000012
【発明の詳細な説明】
【技術分野】
【０００１】
本発明は、プライマー組成物に関し、詳しくは、着色成分を含有するプライマー組成物に関する。
【背景技術】
【０００２】
一般に、建造物の外壁材間に生じる目地には、外壁材間からの水の浸入を防ぐためにシーリング材が充填されている。シーリング材は、シーリング材と外壁材の接着面との間の接着性（密着性）を高めるために、プライマーが塗布された接着面に接着される。シーリング材の接着に用いられるプライマーとしては、特定構造を有する着色成分を含有するプライマー組成物が提案されている（例えば、特許文献１参照）。この特許文献１に記載されたプライマー組成物は、特定構造を有する着色成分を所定量含有することにより、塗布面が着色してプライマーの塗布後の視認性が良好になる。
【先行技術文献】
【特許文献】
【０００３】
【特許文献１】特開２０１２−２０７１２１号公報
【発明の概要】
【発明が解決しようとする課題】
【０００４】
ところで、建造物の外壁材のシーリング材の接着に着色成分を含有するプライマー組成物を用いる際には、接着面以外にもプライマー組成物が付着する場合がある。建造物の接着面以外に付着したプライマー組成物中の着色成分が長期間残存すると、シーリング材の施工終了においても着色により建物の意匠性が阻害される場合がある。また、従来のプライマー組成物の着色成分は、貯蔵時にゲル化など、変質する場合があり、貯蔵安定性が高いプライマー組成物が望まれている。
【０００５】
本発明は、このような実情に鑑みてなされたものであり、塗布後の視認性及び消色性に優れ、しかも、貯蔵安定性に優れるプライマー組成物を提供することである。
【課題を解決するための手段】
【０００６】
本発明のプライマー組成物は、バインダー樹脂、イソシアネート化合物、及び溶剤を含む主剤１００質量部に対して、０．０８質量部以上１．７質量部以下の下記一般式（１）で表される着色成分を含有することを特徴とする。
【化１】
2015209543.tif 000002
（式（１）中、Ｒ１及びＲ２は、水素原子又は炭素数１以上３以下のアルキル基を表す。）
【０００７】
このプライマー組成物によれば、主剤に対して所定量の着色成分を含有するので、塗布後の視認性が良好になる。また、塗布面以外にプライマー組成物が付着した場合であっても適度な期間で着色成分が消色するので、建造物などの意匠性を損なうことがない。さらに、この着色成分は、結晶水などを含まないので、良好な貯蔵安定性が得られる。したがって、塗布後の視認性及び消色性に優れ、しかも、貯蔵安定性に優れるプライマー組成物を実現できる。
【０００８】
本発明のプライマー組成物においては、さらに、シラン化合物を含むことが好ましい。
【０００９】
本発明のプライマー組成物においては、前記バインダー樹脂が、ポリウレタン系樹脂、及びポリアクリル系樹脂からなる群から選択された少なくとも１種を含むことが好ましい。
【００１０】
本発明のプライマー組成物においては、前記イソシアネート化合物が、トリス（フェニルイソシアネート）チオホスフェートであることが好ましい。
【００１１】
本発明のプライマー組成物においては、前記イソシアネート化合物が、トリメチロールプロパンとヘキサメチレンジイソシアネートとを反応させた化合物（ａ）と、少なくとも１つのフェニル基及びＮＨと結合している炭素を含むアミノシラン化合物（ｂ）と、を反応させたものであることが好ましい。
【００１２】
本発明のプライマー組成物においては、前記シラン化合物が、下記一般式（２）で示される化合物（Ａ）、下記一般式（３）で示される化合物（Ｂ）、及び下記一般式（４）で示される化合物（Ｃ）の反応物からなる群から選択された一種を含むことが好ましい。
【化２】
2015209543.tif 000003
【発明の効果】
【００１３】
本発明によれば、塗布後の視認性及び消色性に優れ、しかも、貯蔵安定性に優れるプライマー組成物を実現できる。
【図面の簡単な説明】
【００１４】
【図１】図１は、本発明の実施の形態に係る接着性試験の説明図である。
【発明を実施するための形態】
【００１５】
以下、本発明の一実施の形態について、添付図面を参照して詳細に説明する。なお、本発明は、以下の実施の形態に限定されるものではなく、適宜変更して実施可能である。
【００１６】
本実施の形態に係るプライマー組成物は、バインダー樹脂、イソシアネート化合物、及び溶剤を含む主剤１００質量部に対して、０．０８質量部以上１．７質量部以下の下記一般式（１）で表される着色成分を含有する。
【化３】
2015209543.tif 000004
（式（１）中、Ｒ１及びＲ２は、水素原子又は炭素数１以上３以下のアルキル基を表す。）
【００１７】
本実施の形態に係るプライマー組成物によれば、主剤に対して所定量の着色成分を含有するので、塗布後の視認性が良好になる。また、塗布面以外にプライマー組成物が付着した場合であっても適度な期間で着色成分が消色するので、建造物などの意匠性を損なうことがない。さらに、この着色成分は、結晶水などを含まないので、良好な貯蔵安定性が得られる。したがって、塗布後の視認性及び消色性に優れ、しかも、貯蔵安定性に優れるプライマー組成物を実現できる。以下、本実施の形態に係るプライマーの各種構成要素について詳細に説明する。
【００１８】
＜主剤＞
主剤は、バインダー樹脂、イソシアネート化合物、及び溶剤を含有する。バインダー樹脂としては、本発明の効果を奏する範囲で各種バインダー樹脂を用いることができる。バインダー樹脂としては、プライマー組成物の接着性の観点から、ポリウレタン系樹脂及びポリアクリレート系樹脂からなる群から選択された少なくとも１種を含むことが好ましい。バインダー樹脂成分としては、プライマー組成物の接着性及び塗布後の膜強度の観点から、ポリアクリレート系樹脂及び／又はポリウレタン系樹脂を含有すると共に、数平均分子量が１５０００以上の樹脂を含有するものが好ましい。
【００１９】
ポリアクリレート系樹脂は、アクリル酸エステル及び／又はメタクリル酸メチルの重合体である。ポリアクリレート系樹脂としては、本発明の効果を奏する範囲で各種ポリアクリレート系樹脂を用いることができる。ポリアクリレート系樹脂としては、難接着性アクリルメラミン塗板に対する耐水接着性に優れる観点から、アクリル酸メチルとメタクリル酸メチルとの共重合体が好ましい。なお、アクリル酸メチルとメタクリル酸メチルとの重合モル比（アクリル酸メチル／メタクリル酸メチル）に特に制限はない。また、ポリアクリレート樹脂としては、プライマー組成物の接着性の観点から、数平均分子量が３０００以上１５００００以下のものが好ましい。ポリアクリレート系樹脂は、１種を単独で用いてもよく、２種以上を併用してもよい。
【００２０】
ポリアクリレート系樹脂としては、ポリアクリレート樹脂（デルパウダー（登録商標）８０Ｎ、数平均分子量１０００００、旭化成社製）、ポリアクリレート樹脂（デルパウダー（登録商標）７２０Ｖ、数平均分子量６５０００、旭化成社製）、ポリアクリレート樹脂（ゼムラック（登録商標）ＹＣ−３６２３、数平均分子量：３５０００、カネカ社製）などの市販品を用いることができる。
【００２１】
ポリウレタン系樹脂は、イソシアネート基とアルコール基とが縮合したウレタン結合によってモノマーを共重合させたものである。ポリウレタン系樹脂としては、本発明の効果を奏する範囲で各種ポリウレタン系樹脂を用いることができる。ポリウレタン系樹脂としては、プライマー組成物の接着性の観点から、数平均分子量が３０００以上６００００以下のものが好ましい。ポリウレタン系樹脂は、１種を単独で用いてもよく、２種以上を併用してもよい。
【００２２】
ポリウレタン系樹脂としては、ポリウレタン樹脂（パンデックス（登録商標）Ｔ−５２０５、数平均分子量：６００００、ＤＩＣ社製）、ポリウレタン樹脂（パンデックス（登録商標）Ｔ−５２０１、数平均分子量：５５０００、ＤＩＣ社製）などの市販品を用いることができる。
【００２３】
イソシアネート化合物としては、ポリイソシアネート化合物及びイソシアネート・シラン化合物が挙げられる。ポリイソシアネート化合物は、イソシアネート基を２個以上有するポリイソシアネートである。本実施の形態に係るプライマー組成物においては、ポリイソシアネート化合物を含有することにより、難接着性塗板に対する接着性、初期接着性、耐水接着性、塗布後の視認性、及び塗布後の消色性が向上する。
【００２４】
上記ポリイソシアネート化合物としては、例えば、２，４−トリレンジイソシアネート、及び２，６−トリレンジイソシアネートなどのトリレンジイソシアネート（ＴＤＩ）、４，４’−ジフェニルメタンジイソシアネート、２，４’−ジフェニルメタンジイソシアネートなどのメタンジイソシアネート（ＭＤＩ）、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、及びトリフェニルメタントリイソシアネートなどの芳香族ポリイソシアネート、ヘキサメチレンジイソシアネート（ＨＤＩ）、トリメチルヘキサメチレンジイソシアネート（ＴＭＨＤＩ）、リジンジイソシアネート、及びノルボルナンジイソシアネート（ＮＢＤＩ）などの脂肪族ポリイソシアネート、トランスシクロヘキサン−１，４−ジイソシアネート、イソホロンジイソシアネート（ＩＰＤＩ）、ビス（イソシアネートメチル）シクロヘキサン（Ｈ６ＸＤＩ）、及びジシクロヘキシルメタンジイソシアネート（Ｈ１２ＭＤＩ）などの脂環式ポリイソシアネート、並びに、これらのカルボジイミド変性ポリイソシアネート、及びこれらのイソシアヌレート変性ポリイソシアネートなどが挙げられる。ポリイソシアネート化合物は、１種を単独で用いてもよく、２種以上を併用してもよい。
【００２５】
ポリイソシアネート化合物としては、初期接着性及び耐水接着性の観点から、イソシアネート基を３個以上有するものが好ましい。イソシアネート基を３個以上有するポリイソシアネート化合物としては、例えば、下記一般式（５）で表されるトリス（フェニルイソシアネート）チオホスフェート、下記一般式（６）で表されるポリメチレンポリフェニルイソシアネート、及びイソシアヌレート環を有するポリイソシアネート化合物などが好適に挙げられる。これらは、１種を単独で用いてもよく、２種以上を併用してもよい。
【００２６】
【化４】
2015209543.tif 000005
（上記式（６）中、ｎは、１以上５以下の整数を表す。ｎは、１以上３以下の整数が好ましい。）
【００２７】
ポリイソシアネート化合物としては、接着性の観点から、トリス（フェニルイソシアネート）チオホスフェート及び／又はポリメチレンポリフェニルイソシアネートと、イソシアヌレート環を有するポリイソシアネート化合物とを併用することが好ましい。
【００２８】
イソシアヌレート環を有するポリイソシアネート化合物としては、ジイソシアネート化合物を三量化して得られるジイソシアネート化合物のイソシアヌレート変性体が挙げられる。ジイソシアネート化合物としては、例えば、上述した芳香族ポリイソシアネートなどが挙げられる。これらの中でも、初期接着性及び耐水接着性に優れると共に、低温環境下で使用した場合でも十分な接着性が得られる観点から、ＴＤＩとＨＤＩの混合物とを反応させて得られるイソシアヌレート環を有するポリイソシアネート化合物が好ましい。
【００２９】
ポリイソシアネート化合物の含有量は、初期接着性及び耐水接着性に優れると共に、低温環境下で使用した場合でも十分な接着性が得られる観点から、バインダー樹脂１００質量部に対して、５０質量部以上３０００質量部以下が好ましい。
【００３０】
ポリイソシアネート化合物としては、例えば、トリス（フェニルイソシアネート）チオホスフェート（デスモジュール（登録商標）ＲＦＥ、住化バイエルウレタン社製）、ＨＤＩとＴＤＩの混合物を反応させて得られるイソシアヌレート環を有するポリイソシアネート化合物（デスモジュール（登録商標）ＨＬ、住化バイエルウレタン社製）、ポリメチレンポリフェニルイソシアネート（スミジュール（登録商標）４４Ｖ−１０、住化バイエルウレタン製）などの市販品を用いることもできる。
【００３１】
本実施の形態に係るプライマー組成物においては、塗布後の視認性、塗布後の消色性及び接着性に優れる観点から、イソシアネート・シラン化合物を含有することが好ましい。イソシアネート・シラン化合物の含有量としては、初期接着性及び耐水接着性の観点から、バインダー樹脂１００質量部に対して１００質量部以上３００質量部以下が好ましい。
【００３２】
イソシアネート・シラン化合物としては、トリメチロールプロパンとヘキサメチレンジイソシアネートとを約１：３のモル比で反応させた化合物（ａ）と、少なくとも１つのフェニル基及びアミノシラン化合物（ｂ）とをモル比で０．８以上１．２以下で反応させたものが好ましい。化合物（ａ）とアミノシラン化合物（ｂ）とのモル比は、０．９以上１．１以下が好ましく、約１対１がより好ましい。
【００３３】
イソシアネート・シラン化合物としては、イソシアネート基を有するシランカップリング剤であれば特に制限されない。イソシアネート・シラン化合物としては、例えば、１，１，１−トリメチロールプロパン（ＴＭＰ）とトリレンジイソシアネート（ＴＤＩ）との付加物及びＴＭＰとキシリレンジイソシアネート（ＸＤＩ）との付加物からなる群から選択される少なくとも１種のポリイソシアネート化合物と、Ｎ，Ｎ−ビス［（３−トリメトキシシリル）プロピル］アミン、Ｎ，Ｎ−ビス［（３−トリエトキシシリル）プロピル］アミン、Ｎ，Ｎ−ビス［（３−トリプロポキシシリル）プロピル］アミン、３−（ｎ−ブチルアミノ）プロピルトリメトキシシラン、Ｎ−フェニル−γ−アミノプロピルトリメトキシシラン及び３−（ｎ−プロピルアミノ）プロピルトリメトキシシランからなる群から選択される１種以上のシラン化合物とを付加させて得られる芳香族系イソシアネート・シラン；イソシアネートプロピルトリメトキシシラン、イソシアネートプロピルトリエトキシシランなどの脂肪族系イソシアネート・シランが挙げられる。イソシアネート・シラン化合物としては、接着性の観点から、脂肪族系イソシアネート・シラン化合物が好ましい。イソシアネート・シラン化合物は、１種を単独で用いてもよく、２種以上を併用してもよい。
【００３４】
また、イソシアネート・シラン化合物としては、例えば、イソシアネート・シラン、及びアミノシランとエポキシシランとの反応生成物からなる群から選ばれる少なくとも１種のアルコキシシリル基含有化合物が挙げられる。アルコキシシリル基含有化合物は、アルコキシシリル基を有するイソシアネート化合物又はアルコキシシリル基を有するアミノシランとエポキシシランとの反応生成物である。
【００３５】
アルコキシシリル基は、ケイ素原子にアルコキシ基が１個以上３個以下結合している基であれば特に制限はない。アルコキシ基としては、例えば、メトキシ基、エトキシ基、及びプロポキシ基が挙げられる。ケイ素原子に結合しているアルコキシ基が１又は２個である場合、ケイ素原子に結合するアルコキシ基以外の基としては、例えば、メチル基、お帯エチル基のようなアルキル基が挙げられる。アルコキシシリル基としては、例えば、トリメトキシシリル基、トリエトキシシリル基、ジメトキシメチルシリル基、ジメトキシエチルシリル基、ジエトキシメチルシリル基、及びジエトキシエチルシリル基が挙げられる。アルコキシシリル基としては、接着性の観点から、トリメトキシシリル基、及びメチルジメトキシシリル基が好ましい。
【００３６】
イソシアネート・シラン化合物としては、例えば、１分子内に、少なくとも１つのイソシアネート基と少なくとも１つのアルコキシシリル基とが、炭素原子数１以上の炭化水素基に結合しているものが挙げられる。炭化水素基としては、例えば、脂肪族炭化水素基、脂環式炭化水素基、不飽和脂肪族炭化水素基及び芳香族炭化水素基からなる群から選ばれる少なくとも１種が挙げられる。また、炭化水素基は、例えば、ウレタン結合、尿素結合、及びチオウレタン結合を有するものでもよい。
【００３７】
イソシアネート・シラン化合物としては、例えば、下記一般式（７）で表されるものが挙げられる。
【化５】
2015209543.tif 000006
（上記式（７）中、Ｒ５は、ウレタン結合、尿素結合及びチオウレタン結合からなる群から選ばれる少なくとも１種の結合を有することができる炭化水素基であり、Ｒ６はアルコキシ基であり、Ｒ７はアルキル基であり、ｍは１以上３以下の整数であり、ｎは１以上３以下の整数であり、ｏは１以上３以下の整数であり、ｍ＋ｎが２以上４以下の整数である。）
【００３８】
上記式（７）のＲ５としては、炭素原子数が１以上８以下の炭化水素基が好ましい。炭化水素基としては、例えば、メチレン基、エチレン基、トリメチレン基、テトラメチレン基、ペンタメチレン基、ヘキサメチレン基、ヘプチル基、及びオクチル基のような脂肪族炭化水素基、フェニレン基、及びキシリレン基のような芳香族炭化水素基が挙げられる。炭化水素基は、フェニル基などの芳香族炭化水素基を側鎖として有するものでもよい。
【００３９】
Ｒ５が炭素原子及び水素原子である脂肪族系イソシアネート・シラン化合物としては、例えば、イソシアネートプロピルトリメトキシシラン、イソシアネートプロピルトリエトキシシラン、イソシアネートプロピルメチルジメトキシシラン、及びイソシアネートプロピルメチルジエトキシシランが挙げられる。
【００４０】
炭化水素基のウレタン結合は、例えば、ウレタンプレポリマー由来の構造とすることができる。ウレタン結合を有する炭化水素基を構成しうるウレタンプレポリマーとしては、例えば、１，１，１−トリメチロールプロパン（ＴＭＰ）と、トリレンジイソシアネート（ＴＤＩ）、キシリレンジイソシアネート（ＸＤＩ）及びヘキサメチレンジイソシアネート（ＨＤＩ）からなる群から選ばれる少なくとも１種とから得られるものが挙げられる。
【００４１】
また、イソシアネート・シラン化合物としては、例えば、１，１，１−トリメチロールプロパン（ＴＭＰ）とトリレンジイソシアネート（ＴＤＩ）との付加物及び１，１，１−トリメチロールプロパン（ＴＭＰ）とキシリレンジイソシアネート（ＸＤＩ）との付加物からなる群から選択される１種以上のポリイソシアネート化合物（ウレタンプレポリマー）と、Ｎ，Ｎ−ビス［（３−トリメトキシシリル）プロピル］アミン、Ｎ，Ｎ−ビス［（３−トリエトキシシリル）プロピル］アミン、Ｎ，Ｎ−ビス［（３−トリプロポキシシリル）プロピル］アミン、３−（ｎ−ブチルアミノ）プロピルトリメトキシシラン、Ｎ−フェニル−γ−アミノプロピルトリメトキシシラン及び３−（ｎ−プロピルアミノ）プロピルトリメトキシシランからなる群から選択される１種以上のアミノシラン化合物とを付加させて得られる芳香族系イソシアネート・シランが挙げられる。
【００４２】
また、イソシアネート・シラン化合物としては、１，１，１−トリメチロールプロパン（ＴＭＰ）とヘキサメチレンジイソシアネート（ＨＤＩ）との付加物のような脂肪族系ウレタンプレポリマー、ＨＤＩビウレット体、ＨＤＩイソシアヌレート体又はＨＤＩ−ＴＤＩイソシアヌレート体と、イソシアネート基と反応可能な活性水素基及びアルコキシシリル基を有する化合物（例えば、３−（Ｎ−フェニル）アミノプロピルトリメトキシシランのようなアミノシラン、メルカプトシラン）とを反応させることによって得られる、脂肪族系イソシアネート・シラン化合物が挙げられる。
【００４３】
イソシアネート・シラン化合物としては、接着性の観点から、脂肪族系イソシアネート・シラン化合物が好ましい。脂肪族系イソシアネート・シラン化合物は、脂肪族炭化水素基にイソシアネート基及びアルコキシシリル基が結合した化合物である。
【００４４】
また、イソシアネート・シラン化合物としては、接着性により優れる観点から、脂肪族系のウレタンプレポリマー、ビウレット体、ＨＤＩイソシアヌレート体又はＨＤＩ−ＴＤＩイソシアヌレート体と、イソシアネート基と反応可能な活性水素基及びアルコキシシリル基を有する化合物との反応生成物が好ましく、１，１，１−トリメチロールプロパン（ＴＭＰ）とヘキサメチレンジイソシアネート（ＨＤＩ）との付加物（ウレタンプレポリマー）及びＨＤＩビウレット体、ＨＤＩイソシアヌレート体、ＨＤＩ−ＴＤＩイソシアヌレート体と、３−（Ｎ−フェニルプロピル）トリメトキシシランあるいは３−メルカプトプロピルトリメトキシシランとの反応生成物がより好ましい。
【００４５】
イソシアネート・シラン化合物の製造方法は、特に制限されるものではなく、例えば、従来より公知のものが挙げられる。イソシアネート・シラン化合物が少なくとも１つのイソシアネート基と少なくとも１つのアルコキシシリル基とを、例えば、ウレタン結合、尿素結合、チオウレタン結合を有する炭化水素基に結合させたものである場合、例えば、イソシアネート基を２個以上有するポリイソシアネートに、イソシアネート基と反応可能な活性水素基及びアルコキシシリル基とを有する化合物を、イソシアネート基／活性水素基＝２．０以上となる量で反応させることによって得られる反応生成物が挙げられる。
【００４６】
イソシアネート・シラン化合物の製造の際に使用されるポリイソシアネートは、イソシアネート基が２個以上結合している化合物であれば特に制限されない。イソシアネート基が２個以上結合している化合物としては、例えば、脂肪族ポリイソシアネート、芳香族ポリイソシアネート、及びウレタンプレポリマーが挙げられる。これらの中でも、ガラスとの耐水接着性により優れるという理由から、脂肪族ポリイソシアネート、及び脂肪族ポリイソシアネートから得られるウレタンプレポリマーが好ましい。
【００４７】
脂肪族ポリイソシアネートは、脂肪族炭化水素基にイソシアネート基が２個以上結合している化合物である。脂肪族炭化水素基が有する炭素原子数は、被着体との接着性に優れる観点から、３以上１２以下が好ましい。脂肪族ポリイソシアネートとしては、例えば、ヘキサメチレンジイソシアネートのような鎖状の脂肪族ポリイソシアネート、イソホロンジイソシアネート、水添キシリレンジイソシアネート、水添ジシクロヘキシルメタンジイソシアネートなどの脂環族ポリイソシアネート、及びキシリレンジイソシアネートなどのアラルキルポリイソシアネートが挙げられる。
【００４８】
ウレタンプレポリマーの製造の際に使用される脂肪族ポリイソシアネートとしては、特に制限はなく、例えば、上述した脂肪族ポリイソシアネートが挙げられる。また、ウレタンプレポリマーの製造の際に使用されるポリオールに特に制限はなく、例えば、トリメチロールプロパン、ポリオキシプロピレングリコール、及びポリオキシプロピレントリオールが挙げられる。脂肪族ポリイソシアネートから得られるウレタンプレポリマーの製造方法については、特に制限はなく、例えば、従来公知のものが挙げられる。
【００４９】
イソシアネート・シラン化合物の製造の際に使用されるポリイソシアネートは、接着性の観点から、鎖状の脂肪族炭化水素基にイソシアネート基が結合しているポリイソシアネート、及び鎖状の炭化水素基にイソシアネート基が結合している脂肪族ポリイソシアネートから得られるウレタンプレポリマーが好ましく、ヘキサメチレンジイソシアネート、水添キシリレンジイソシアネート、キシリレンジイソシアネート、及び脂肪族ポリイソシアネートから得られるウレタンプレポリマーがより好ましい。またポリイソシアネートは、プライマー組成物の耐水接着性の観点から、イソシアネート基が２官能以上４官能以下であるものが好ましい。ポリイソシアネートは、１種を単独で用いてもよく、２種以上を併用してもよい。
【００５０】
イソシアネート基と反応可能な活性水素基及びアルコキシシリル基とを有する化合物における活性水素基としては、例えば、アミノ基、メルカプト基、及びヒドロキシ基が挙げられる。これらの中でも、プライマー組成物の接着性の観点から、アミノ基、及びメルカプト基が好ましい。
【００５１】
イソシアネート基と反応可能な活性水素基及びアルコキシシリル基とを有する化合物におけるアルコキシシリル基としては、例えば、トリメトキシシリル基、トリエトキシシリル基、ジメトキシメチルシリル基、ジメトキシエチルシリル基、ジエトキシメチルシリル基、及びジエトキシエチルシリル基が挙げられる。
【００５２】
イソシアネート基と反応可能な活性水素基及びアルコキシシリル基とを有する化合物
におけるイソシアネート基と反応可能な活性水素基及びアルコキシシリル基とが結合する有機基としては、例えば、脂肪族炭化水素基、脂環族炭化水素基及び芳香族炭化水素基からなる群から選ばれる少なくとも１種が挙げられる。
【００５３】
イソシアネート基と反応可能な活性水素基としてのアミノ基、及びアルコキシシリル基とを有する化合物としては、例えば、Ｎ，Ｎ−ビス［（３−トリメトキシシリル）プロピル］アミン、Ｎ，Ｎ−ビス［（３−トリエトキシシリル）プロピル］アミン、Ｎ，Ｎ−ビス［（３−トリプロポキシシリル）プロピル］アミン、３−（ｎ−ブチルアミノ）プロピルトリメトキシシラン、３−（ｎ−プロピルアミノ）プロピルトリメトキシシラン、及びＮ−フェニル−γ−アミノプロピルトリメトキシシランのような第２級アミノ基を有するものが挙げられる。これらの中でも、接着性により優れる観点から、第２級アミノ基を有するものが好ましく、Ｎ−フェニル−γ−アミノプロピルトリメトキシシラン、及びＮ−ブチル−γ−アミノプロピルトリメトキシシランがより好ましい。
【００５４】
イソシアネート基と反応可能な活性水素基としてのメルカプト基、及びアルコキシシリル基とを有する化合物としては、例えば、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン、及びγ−メルカプトプロピルエチルジエトキシシランが挙げられる。
【００５５】
イソシアネート基と反応可能な活性水素基及びアルコキシシリル基とを有する化合物は、１種を単独で用いてもよく、２種以上を併用してもよい。
【００５６】
イソシアネート基を２個以上有するポリイソシアネートと、イソシアネート基と反応可能な活性水素基及びアルコキシシリル基とを有する化合物との反応は、接着性により優れる観点から、イソシアネート基／活性水素基＝２．０以上で実施することが好ましく、２．０以上４．０以下で実施することがより好ましい。
【００５７】
上述したイソシアネート・シラン化合物は、それぞれ単独で用いてもよく、又は２種以上を併用してもよい。
【００５８】
本実施の形態に係るプライマー組成物は、塗布後の視認性、塗布後の消色性及び接着性が向上する観点から、シラン化合物を含有することが好ましい。
【００５９】
シラン化合物としては、塗布後の視認性、塗布後の消色性及び接着性が向上する観点から、上記一般式（２）で示される化合物（Ａ）、上記一般式（３）で示される化合物（Ｂ）、及び上記一般式（４）で示される化合物（Ｃ）の反応物からなる群から選択された少なくとも一種を用いることが好ましい。
【００６０】
シラン化合物の含有量としては、難接着性塗板に対する初期接着性及び耐水接着性の観点から、バインダー樹脂１００質量部に対して、１００質量部以上３００質量部以下が好ましい。
【００６１】
シラン化合物は、下記一般式（８）で表されるアミノシラン化合物を用いることができる。
【化６】
2015209543.tif 000007
（上記式（８）中、Ｒ８及びＲ９はそれぞれ炭素数１以上８以下の分岐していてもよいアルキル基であり、同一でも異なっていてもよく、Ｒ１０は炭素数１以上１２以下の分岐していてもよいアルキレン基であり、Ｒ１１は水素原子、炭素数１以上８以下の分岐していてもよいアルキル基、炭素数７以上１８以下の分岐していてもよいアラルキル基又は炭素数６以上１８以下のアリール基であり、ｎは０以上２以下の整数である。）
【００６２】
アミノシラン化合物は、エポキシシラン化合物の硬化剤として機能するだけでなく、変性シリコーン系シーリング材との相溶性に優れ、シーリング材に対する打ち継ぎ性（初期及び耐水接着性）を改善し、さらに、貯蔵安定性の向上にも寄与する。
【００６３】
アミノシラン化合物中のシリル基は、少なくとも１個の加水分解性の置換基を有することが好ましく、アミノシラン化合物の接着付与効果がより高まる観点から、加水分解性の置換基を２個以上有することが好ましい。アミノシラン化合物中のシリル基は、加水分解性の置換基を３個以上有するのが特に好ましい。
【００６４】
加水分解性の置換基としては、具体的には、水素原子、アルコキシ基、アシルオキシ基、アミノ基、アミド基、アミノオキシ基、メルカプト基、及びアルケニルオキシ基などが挙げられる。これらの中でも、加水分解性の穏やかなアルコキシ基が好ましい。なお、加水分解性の置換基を選択することにより、用途に応じた、加水分解速度や接着性発現時間を調整することができる。
【００６５】
Ｒ８及びＲ９のアルキル基としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、２−メチルブチル基、１，２−ジメチルプロピル基、ｎ−ヘキシル基、ｎ−ヘプチル基、及びｎ−オクチル基などが挙げられる。これらのアルキル基は、二重結合又は三重結合を含んでいてもよい。これらの中でも、メチル基、及びエチル基が好ましい。
【００６６】
Ｒ１０のアルキレン基としては、例えば、メチレン基、エチレン基、トリメチレン基、テトラメチレン基、ペンタメチレン基、ヘキサメチレン基、オクタメチレン基、デカメチレン基、ドデカメチレン基、及び３，３−ジメチルブチレン基などが挙げられる。これらの中でも、入手が容易で接着性が優れる観点から、トリメチレン基、３，３−ジメチルブチレン基（特に３，３−ジメチル−１，４−ブチレン基）がより好ましい。Ｒ１０のアルキレン基としては、炭素数が２以上６以下に分岐していてもよいアルキレン基がより好ましい。
【００６７】
Ｒ１０が水素原子である、上記一般式（８）で表される化合物としては、例えば、γ−アミノプロピルトリメトキシシラン、γ−アミノプロピルトリエトキシシラン、γ−アミノプロピルメチルジメトキシシラン、γ−アミノプロピルメチルジエトキシシラン、４−アミノ−３，３−ジメチルブチルトリメトキシシラン（以上、日本ユニカー社製）などが挙げられる。これらの中でも、γ−アミノプロピルトリメトキシシランが好ましい。
【００６８】
Ｒ１１のアルキル基としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、２−メチルブチル基、１，２−ジメチルプロピル基、ｎ−ヘキシル基、ｎ−ヘプチル基、及びｎ−オクチル基などが挙げられる。これらのアルキル基は、二重結合又は三重結合を含んでいてもよい。これらの中でも、メチル基、及びエチル基が好ましい。また、Ｒ１１のアルキル基としては、炭素数が２以上４以下に分岐していてもよいアルキル基が好ましい。また、Ｒ１１はアルキル基の水素原子の１つ以上が置換基で置換されていてもよい。置換基としては、アミノ基、アミノアルキル基（炭素数：１以上８以下）が好ましく、アミノ基、アミノメチル基、アミノエチル基、アミノブチル基がより好ましい。
【００６９】
Ｒ１１が炭素数１以上８以下に分岐していてもよいアルキル基である上記一般式（８）で表される化合物としては、例えば、３−（ｎ−ブチルアミノ）プロピルトリメトキシシラン（Ｄｙｎａｓｉｌａｎｅ１１８９（デグサヒュルス社製））などが挙げられる。
【００７０】
Ｒ１１のアラルキル基としては、ベンジル基、及びフェネチル基などを挙げることができる。
【００７１】
Ｒ１１のアリール基としては、フェニル基、メチルフェニル基（トルイル基）、ジメチルフェニル基、及びエチルフェニル基などが挙げられる。また、アリール基の置換基としては、上記したアルキル基の他に、メトキシ基、及びエトキシ基などのアルコキシ基、フッ素原子、及び塩素原子などのハロゲン原子からなる基などが挙げられる。これらの置換基は、複数を有してもよく、置換位置も限定されない。
【００７２】
Ｒ１１が炭素数６以上１８以下のアリール基である、上記一般式（８）で表される化合物として、例えば、Ｎ−フェニル−γ−アミノプロピルトリメトキシシラン（日本ユニカー社製）などが挙げられる。
【００７３】
これらのうちでも、アミノシラン化合物としては、プライマー組成物の接着性の観点から、Ｎ，Ｎ−ビス［（３−トリメトキシシリル）プロピル］アミン、γ−アミノプロピルトリメトキシシラン、３−ブチルアミノプロピルトリメトキシシラン、４−アミノ−３，３−ジメチルブチルトリメトキシシラン、Ｎ−フェニル−γ−アミノプロピルトリメトキシシランなどのアミノシラン化合物が好ましい。上述したアミノシラン化合物は、１種を単独で用いてもよく、２種以上を併用してもよい。
【００７４】
（シラン化合物の反応物）
シラン化合物の反応物は、１分子中にエポキシ基を２個以上有するポリシロキサンとアミノシランとの反応生成物（以下、シラン化合物（Ｂ）ともいう）を含む。シラン化合物（Ｂ）の縮合物を含むことにより、シリコンハードコート、白ガラス（一般的なフロートガラス）に対するウレタン系接着剤の接着性を高めることができる。１分子中にエポキシ基を２個以上有するポリシロキサンは、シロキサン結合（Ｓｉ−Ｏ−Ｓｉ）を骨格とし、側鎖にエポキシ基を含む官能基を有する化合物である。エポキシ基を含む官能基としては、例えば、γ−グリシドキシプロピル基、β−（３，４−エポキシシクロヘキシル）エチル基などが挙げられる。特に、γ−グリシドキシプロピル基であると容易に入手できるので好ましい。１分子中にエポキシ基を２個以上有するポリシロキサンとしては、下記一般式（９）で表される化合物が挙げられる。
【００７５】
【化７】
2015209543.tif 000008
【００７６】
上記一般式（９）において、Ｒ１２及びＲ１３は炭素数１以上４以下のアルキル基を表し、それぞれ同一でも異なってもよい。好ましくは、Ｒ１２及びＲ１３はメチル基又はエチル基である。また、Ｒ１４及びＲ１５は炭素数１以上６以下のアルキル基又は炭素数１以上４以下のアルコキシ基を表し、それぞれ同一でも異なってもよい。ｍ、ｎは０以上の整数であり、ｍ＋ｎ≧２である。特にｍ＋ｎ＝２であると、反応物の粘度が低く、作業性がよいため好ましい。
【００７７】
上記一般式（９）で表される化合物は、以下のようにして合成できる。反応容器に、分子内にエポキシ基を含み、末端にトリアルコキシシリル基又はジアルコキシシリル基を有する化合物、例えば、γ−グリシドキシプロピルトリメトキシシラン、γ−グリシドキシプロピルトリエトキシシラン又はこれらの混合物など（以下、エポキシシランともいう）と水とをモル比にして２：１の割合で混合し、常温で８時間以上２０時間以下縮合反応させて得られる。この場合、上記式（９）のｍ＋ｎの値は、エポキシシランと水との比を変えることにより制御できる。
【００７８】
上記一般式（９）で表される化合物と反応させるアミノシランとしては、１分子中にアミノ基を１つ又は２つ有するアミノシランが好ましく、特に好ましくはアミノ基を１つ有するアミノシランである。シラン化合物（Ｂ）の１分子中に含むことができるエポキシ基と加水分解性アルコキシ基の数が多くなるためである。また、上記アミノ基は１級又は２級のアミノ基が好ましい。シラン化合物（Ｂ）は上記ポリシロキサンに含まれるエポキシ基とアミノシランの有するアミノ基とが反応することにより得られる。反応比（アミノ基／エポキシ基）は、モル比にして０．１以上１．０以下であり、好ましくは０．３以上１．０以下、特に好ましくは０．５以上１．０以下である。反応比がこの範囲であると、得られるシラン化合物（Ｂ）に含まれる加水分解性アルコキシシランのバランスがよく所望の接着性が得られる。
【００７９】
本実施の形態に用いられるアミノシランとしては、具体的には、γ−アミノプロピルトリメトキシシラン、γ−アミノプロピルトリエトキシシラン、γ−アミノプロピルメチルジメトキシシラン、γ−アミノプロピルエチルジエトキシシラン、ビストリメトキシシリルプロピルアミン、ビストリエトキシシリルプロピルアミン、ビスメトキシジメトキシシリルプロピルアミン、ビスエトキシジエトキシシリルプロピルアミン、Ｎ−β（アミノエチル）γ−アミノプロピルトリメトキシシラン、Ｎ−β（アミノエチル）γ−アミノプロピルメチルジメトキシシラン、Ｎ−β（アミノエチル）γ−アミノプロピルトリエトキシシラン、Ｎ−β（アミノエチル）γ−アミノプロピルエチルジエトキシシランなどが挙げられる。これらの中でも、上述した理由により、γ−アミノプロピルトリメトキシシラン、γ−アミノプロピルトリエトキシシラン、ビストリメトキシシリルプロピルアミンが好ましい。上記アミノシランは１種用いてもよく、２種以上を組合せて用いてもよい。
【００８０】
本実施の形態のシラン化合物（Ｂ）の製造方法としては、例えば上述の方法で得られた上記一般式（９）で表される化合物と、上記アミノシランとを混合し、４０度以上５０度以下で１６時間以上４８時間以下反応させて得られる。このとき、メチルエチルケトン、酢酸エチルなどの揮発性溶媒の存在下で反応させることもでき、揮発性溶媒の添加量は０以上５０質量％以下の範囲内であることが好ましい。
【００８１】
このようにして得られるシラン化合物（Ｂ）は、分子内に含まれるアルコキシシランとのバランスがよく強力な接着性を付与できる。また、シラン化合物（Ｂ）が上記の構造、すなわちシロキサン結合を主鎖とし、側鎖に平行に伸びる反応性官能基をもつ構造を有することにより、組成物が硬化した後に得られる網目構造が適度な架橋密度を有しているため、アクリル系塗板、ガラス、シリコンハードコートされた樹脂ガラスなどの非孔質な基体に対して強力な接着性が得られる。
【００８２】
＜溶剤＞
溶剤としては、特に制限はなく、有機溶剤、及び水溶性溶媒などが挙げられる。溶剤としては、例えば、ベンゼン、トルエン、キシレン、ヘキサン、ヘプタン、オクタン、及びシクロヘキサンなどの炭化水素系溶剤、テトラクロロメタン、メチレンクロリドなどのハロゲン化炭化水素系溶剤、アセトン、メチルエチルケトン、メチルイソブチルケトン、及びシクロヘキサノンなどのケトン系溶剤、ジエチルエーテル、テトラヒドロフラン、及びジオキサンなどのエーテル系溶剤、酢酸メチル、酢酸エチル、酢酸ブチルなどのエステル系；セロソルブアセテート、ブチルセロソルブアセテートなどのエーテルエステル系溶剤、メタノール、エタノール、プロパノール、ｉ−プロパノール、ｎ−ブタノールなどのアルコール系溶剤、ミネラルスピリッツなどのガソリンから灯油留分に至る石油系溶剤、Ｎ−メチル−２−ピロリドン、Ｎ，Ｎ−ジメチルホルムアミド、ジメチルアセトアミドなどが挙げられる。これらの溶剤は、１種を単独で用いてもよく、２種以上を併用してもよい。これらの中でも、接着速度がより良好になる観点から、メチルエチルケトン、及び酢酸エチルが好ましい。なお、上記溶剤は、十分に乾燥又は脱水してから用いるのが好ましい。
【００８３】
溶剤の含有量は、プライマー組成物の用途などに応じて、適宜変更可能である。溶剤の含有量は、良好な塗工性が得られる観点から、プライマー組成物の全質量の６０質量％以上であることが好ましく、６０質量％以上９５質量％以下であることがより好ましい。
【００８４】
主剤としては、上記各種化合物を含有するハマタイト（登録商標）（商品名：プライマーＮｏ．５５、横浜ゴム社製）などの市販品を用いてもよい。
【００８５】
＜着色成分＞
本実施の形態に係るプライマー組成物は、下記一般式（１）で表される化合物を着色成分として含有する。この化合物は、橙色を呈するものである。この化合物を含有することにより、プライマー組成物の塗布面が橙色に着色するので、プライマー組成物の塗布の視認性が向上する。また、この化合物は、塗布後、所定期間後に紫外線又は赤外線によって光分解して消色するので、建造物のシーリング加工後にプライマー組成物が橙色から無色に変化する。このため、所望の塗布面以外にプライマー組成物が付着した場合であっても、紫外線又は赤外線により消色させることができるので、建造物の意匠性を損なうことがなく、建造物の外壁材の塗布面に好適に用いることができる。さらに、この化合物は、酢酸エチルなどの溶剤に対する溶解性が高く、プライマー組成物の製造が容易になる。また、この化合物は、プライマー組成物中での安定性が高く、貯蔵安定性に優れたプライマー組成物を実現することができる。
【化８】
2015209543.tif 000009
（式（１）中、Ｒ１及びＲ２は、水素原子又は炭素数１以上３以下のアルキル基を表す。）
【００８６】
上記一般式（１）におけるＲ１及びＲ２のアルキル基としては、メチル基、エチル基、ｎ−プロピル基、及びｉ−プロピル基などが挙げられる。これらの置換基は、水素原子が他の置換基に置換されたものであってもよい。Ｒ１及びＲ２としては、塗布後の視認性、塗布後の消色性及び貯蔵安定性の観点から、水素原子、メチル基、及びエチル基が好ましく、水素原子及びメチル基が更に好ましい。
【００８７】
着色成分の含有量としては、主剤１００質量部に対して、０．０８質量部以上１．７質量部以下である。着色成分の含有量が、この範囲内であれば、発色が適度な範囲となるので、塗布後の視認性が良好になり、接着面に塗布済であるか否かの判別が容易となる。また、この着色成分は、意図的に紫外光又は赤外線を当てたり屋外暴露したりすることで消色させることができるので、接着面からはみ出してプライマー組成物を塗布した場合であっても、建造物の美観は損なわれない。着色成分の含有量は、塗布後の視認性が一層向上する観点から、主剤１００質量部に対して、０．８５質量部以上が好ましく、０．９０質量部以上がより好ましく、０．９５質量部以上が更に好ましく、１．０質量部以上がより更に好ましく、また１．６５質量部以下が好ましく、１．６０質量部以下がより好ましく、１．５５質量部以下が更に好ましく、１．５０質量部以下がより更に好ましい。
【００８８】
ここで、上上記一般式（１）で表される化合物としては、例えば、ソルベントレッド１（商品名：スダンＲ、１−［（２−メトキシフェニル）アゾ］−２−ナフトールなどの市販品を用いてもよい。
【００８９】
＜硬化触媒＞
本実施の形態に係るプライマー組成物としては、硬化触媒を含有するものを用いることもできる。硬化触媒を含有することにより、接着速度が速くなるので、低温環境下で使用した場合でも十分な接着性が得られる。硬化触媒としては、例えば、金属系触媒、アミン系触媒などが挙げられる。
【００９０】
金属系触媒としては、例えば、ジメチルスズジラウレート、ジブチルスズジラウレート、ジブチルスズマレエート、ジブチルスズジアセテート、ジオクチルスズジラウレート、及びナフテン酸スズなどのスズカルボン酸塩類、テトラブチルチタネート、及びテトラプロピルチタネートなどのチタン酸エステル類、アルミニウムトリスアセチルアセトナート、アルミニウムトリスエチルアセトアセテート、及びジイソプロポキシアルミニウムエチルアセトアセテートなどの有機アルミニウム化合物類、ジルコニウムテトラアセチルアセトナート、及びチタンテトラアセチルアセトナートなどのキレート化合物類、オクタン酸鉛、及びオクタン酸ビスマスなどのオクタン酸金属塩などが挙げられる。
【００９１】
アミン系触媒としては、例えば、トリエチルアミン、トリエチレンジアミン、及びジメチルアミノエチルモルホリンなどの第三級アミンが挙げられる。
【００９２】
硬化触媒は、１種を単独で用いてもよく、２種以上を併用してもよい。上記硬化触媒の含有量は、上記ポリイソシアネート化合物１００質量部に対して０．００１質量部以上１．０質量部以下が好ましく、０．００１質量部以上０．６質量部以下がより好ましい。
【００９３】
＜添加剤＞
本実施の形態に係るプライマー組成物は、本発明の効果を奏する範囲内で、必要に応じて、充填剤、紫外線吸収剤、分散剤、脱水剤、及び接着付与剤などの各種添加剤などを含有することができる。充填剤としては、各種形状の有機及び無機の充填剤が挙げられる。充填材としては、例えば、ヒュームドシリカ、焼成シリカ、沈降シリカ、粉砕シリカ、溶融シリカ、ケイソウ土、酸化鉄、酸化亜鉛、酸化チタン、酸化バリウム、酸化マグネシウム、炭酸カルシウム、炭酸マグネシウム、炭酸亜鉛、ろう石クレー、カオリンクレー、及び焼成クレー、並びに、これらの脂肪酸処理物、樹脂酸処理物、ウレタン化合物処理物、及び脂肪酸エステル処理物などが挙げられる。
【００９４】
本実施の形態に係るプライマー組成物の作製方法は、特に限定されるものではなく、例えば、各必須成分と任意成分とを密閉容器中で混合ミキサーなどの撹拌機を用いて混合する作製方法が挙げられる。
【００９５】
本実施の形態に係るプライマー組成物の被着体としては、例えば、建造物の壁面、サイディングボード、ガラス、金属、木材、プラスチック、難接着性塗板及びこれらの表面に塗装が施されたものなどが挙げられる。難接着性塗板としては、アクリル系塗板、エポキシ系塗板、シリコーン系塗板などが挙げられる。
【００９６】
以上説明したように、本実施の形態に係るプライマー組成物によれば、バインダー樹脂及び溶剤を含む主剤に対して、所定量の上記一般式（１）で表される着色成分を含有するので、塗布時に目視にて塗布状況が確認でき、塗布済であるか否かの判別を容易に行うことができる。また、上記一般式（１）で表される化合物は、屋外などで太陽光に所定時間当てることにより時間の経過と共に消色するので、施工時のはみ出しを注意する必要がなく、作業性を向上させることができ、塗布面の外観の意匠性を損なうことがない。したがって、本実施の形態に係るプライマー組成物は、例えば、接着剤、シーラント（シーリング材）などに好適に用いることができる、接着剤又はシーラントとしては、例えば、ウレタン系、及びウレタンエポキシ系などが好適に挙げられる。特に、本実施の形態のプライマー組成物は、建造物の外壁材、ウインドウシーラントと難接着性塗板、及び、ウインドウシーラントとガラスとの接着に用いられるプライマーとして有用である。なお、建造物ンの外壁材としては、例えば、サイディングボード（登録商標：ニチハ社製）などの市販品が挙げられる。ウインドウシーラントとしては、例えば、横浜ゴム社製のＷＳ−２０２などの市販品を使用することができる。
【実施例】
【００９７】
以下、本発明の効果を明確にするために行った実施例を参照して本発明をより詳細に説明する。なお、本発明は、以下の実施例及び比較例によって何ら限定されるものではない。
【００９８】
＜プライマー組成物＞
（実施例１）
主剤（商品名：ハマタイト（登録商標）プライマーＮｏ．５５、横浜ゴム社製）１００質量部に対して、０．１質量部の上記一般式（１）で表される化合物（ソルベントレッド１）を配合し、撹拌機を用いて混合してプライマー組成物を得た。
【００９９】
（実施例２）
上記一般式（１）で表される化合物の配合量を１．０質量部としたこと以外は、実施例１と同様にしてプライマー組成物を得た。
【０１００】
（実施例３）
上記一般式（１）で表される化合物の配合量を１．５質量部としたこと以外は、実施例１と同様にしてプライマー組成物を得た。
【０１０１】
（比較例１）
上記一般式（１）で表される化合物の配合量を０．０５質量部としたこと以外は、実施例１と同様にしてプライマー組成物を得た。
【０１０２】
（比較例２）
上記一般式（１）で表される化合物の配合量を２．０質量部としたこと以外は、実施例１と同様にしてプライマー組成物を得た。
【０１０３】
（比較例３）
上記一般式（１）で表される化合物に代えてエリスロシンを用いたこと以外は、実施例１と同様にしてプライマー組成物を得た。
【０１０４】
＜視認性＞
被着体としての外壁材（商品名：サイディングボード、ニチハ社製）に、得られたプライマー組成物を塗布して試料を作製し、塗布直後における試料の外観を目視により観察してプライマー組成物が塗布済みであるか否かを判別できるかを評価した。評価基準を以下に示し、評価結果を下記表１に示す。
○：プライマー組成物により外壁材が着色して塗布済であることが判別可能
×：外壁材に着色がなく、塗布済であるか否かの判別不能
【０１０５】
＜消色性＞
視認性評価のために用いた試料を、太陽光の当たる屋外に３日間放置し、プライマー組成物の着色時からの色の消色の有無を評価した。評価基準を以下に示し、評価結果を下記表１に示す。
○：塗布面の着色が消失
×：塗布面の着色が残存
【０１０６】
＜接着性＞
得られたプライマー組成物を外壁材に塗布した後、２３℃、５０％ＲＨの環境下で３０分以上放置して養生した。次に、建築工事共通仕様書に準拠して試験体を作製した。なお、接着面は小口とした。作製した試験体を以下の条件で放置した後に、養生後、耐水後、及び耐熱後の接着性として評価した。
養生後：試験体を２３℃、５５％ＲＨの環境下にて１４日間放置した後、５０℃、５５％ＲＨの環境下にて１４日間放置
耐水後：養生後の試験体を２３℃の水中で７日間浸漬
耐熱後：養生後の試験体を８０℃、５５％ＲＨの環境下で７日間放置後に、８０℃雰囲気下で１４日間放置
【０１０７】
（接着性評価方法）
接着性試験は、以下のように実施した。図１に示すように、矩形形状のセロハンテープ１１の端面に沿って矩形形状にカットした試験体１２を配置し、一対の角形バックアップ材１４で挟持したシーリング材（ハマタイト（登録商標）  さいでぃんクン（登録商標）＋１、横浜ゴム社製）１３をセロハンテープ１１及び試験体１２上に配置して硬化養生して接着させた。その後、シーリング材１３の試験体１２側の端部を所定方向Ｄに引張り、試験体１２からシーリング材１３を引き剥がした際のシーリング材１３の剥離状態を観察してシーリング材１３の凝集破壊（ＣＦ）有無を評価した。評価結果を下記表１に示す。
【０１０８】
＜貯蔵安定性＞
プライマー組成物の作製直後の粘度と、５０℃にて１４日保管後の粘度とを粘度計（ＢＬ形粘度計、測定温度２３℃）で測定して比較して評価した。評価基準を以下に示し、評価結果を下記表１に示す。
○：粘度変化が±５０％以内
×：粘度変化が±５０％超
【０１０９】
【表１】
2015209543.tif 000010
【０１１０】
表１に示す各成分は下記のとおりである。
・主剤：商品名：ハマタイト（登録商標）プライマーＮｏ．５５、横浜ゴム社製
・着色成分Ａ：ソルベントレッド１（商品名：スダンＲ、１−［（２−メトキシフェニル）アゾ］−２−ナフトール
・着色成分Ｂ：エリスロシンの水和物、分子量８９７．８６、キリヤ化学社製
【０１１１】
表１から分かるように、主剤に対して所定量の特定構造を有する着色成分Ａを含有するプライマー組成物においては、視認性、消色性、及び貯蔵安定性がいずれも良好であった。これに対して、主剤に対する着色成分Ａの含有量が少ない場合には、視認性が悪化した（比較例１）。この結果は、着色成分Ａの含有量が多すぎ、太陽光に３日間暴露しても着色成分が残存したためと考えられる。着色成分Ａに代えて着色成分Ｂを用いた場合には、貯蔵安定性が悪化した（比較例３）。この結果は、着色成分Ｂに含まれる結晶水により着色成分Ｂが分解したためと考えられる。
【符号の説明】
【０１１２】
１１  セロハンテープ
１２  試験体
１３  シーリング材
１４  角形バックアップ材
【図１】
2015209543.tif 000014